FR 2961634 A1 20111223 FR 1054804 A 20100617 B10019FR 1 La présente invention concerne un procédé d'élaboration d'une batterie utilisant les ions lithium ou des ions sodium comme vecteur électrochimique, ainsi que les batteries obtenues. On connaît les batteries dites "lithium-ion", qui utilisent à l'électrode négative un dérivé du carbone. Le dérivé de carbone peut être un carbone dit "carbone dur" contenant majoritairement des atomes de carbone sp2, un carbone dit "carbone tendre" contenant majoritairement des atomes de carbone sp3, ou une variété intermédiaire de carbone dans lequel coexistent des proportions variables d'atome de carbone sp2 et d'atomes de carbone sp3. Le dérivé carboné peut aussi être io un graphite naturel ou un graphite artificiel, éventuellement recouvert de carbone non graphité protégeant de l'exfoliation lors du fonctionnement électrochimique. Le principal inconvénient de ces matériaux est la consommation d'une partie du courant, et donc des ions lithium provenant de l'électrode positive lors de la première charge, avec pour résultat la formation sur l'électrode négative, d'une 15 couche protectrice, dite de passivation (ou «SEI »), qui prévient une réaction ultérieure de l'électrolyte sur l'électrode négative dans laquelle vient s'insérer le lithium. Ce phénomène provoque une diminution de la densité d'énergie de la batterie puisque le lithium rendu inutilisable est prélevé sur le matériau de l'électrode positive, dont la capacité spécifique est faible (90 - 210 mAh.g-1). En 20 pratique, entre 5 et 25 % de la capacité initiale sont ainsi perdus. On a étudié d'autres matériaux d'électrode négative tels que le silicium ou l'étain qui forment aisément des alliages avec le lithium. Ces alliages ont en théorie de très grandes capacités 2000 mAh.g-1 pour Li-Si), mais ils subissent lors du fonctionnement de la batterie qui les contient comme matériau d'électrode, des 25 variations de volume considérables (+ 400%). Cette variation de volume provoque une fragmentation du matériau et l'exposition d'une grande surface de contact avec l'électrolyte, et la formation de la couche de passivation sur l'électrode négative requiert de 25 à 40% de la capacité initiale. On a également étudié des alliages qui, en tant qu'électrode négative, fonctionnent par un principe dit d' "extrusion"» tels 30 que Cu3Sb par exemple. Lorsque cet alliage est utilisé, lors de la décharge, le lithium chasse le cuivre selon la réaction 3Li+ 3e- + Cu3Sb 3 Cu° + Li3Sb en formant une couche de passivation SEI et en immobilisant irréversiblement dans l'électrode négative, de 15 à 35 % du lithium initialement présent dans l'électrode positive. 35 Il est également connu d'utiliser comme matériau d'électrode négative des fluorures, des oxydes, des sulfures, des nitrures, ou des phosphures de métaux de B10019FR 2 transition, ou des fluorures, des oxydes, des sulfures, des nitrures, ou des phosphures de lithium et de métaux de transition, lesdits métaux de transition étant choisis parmi TM = V, Cr, Mn, Fe, Co, Ni, Cu, Zn. Par réaction avec le lithium, ces matériaux forment un système diphasé comprenant le métal TM et respectivement LiF, Li2O, Li2S, Li3N, ou Li3P sous forme de mélange de particules ayant des tailles nanométriques. Ces réactions sont dites réactions « de conversion » et présentent une capacité importante (400 à 800 mAh.g-1). La faible taille des grains du mélange diphasique formé donne à cette réaction une certaine réversibilité, les transports par diffusion/migration n'ayant à être assurés que sur des distances de quelques nanomètres. Cependant, les électrodes de ce type, dont la conception et la mise en oeuvre sont simples, présentent l'inconvénient d'avoir une capacité irréversible du premier cycle de 30 à 45 %, ce qui a empêché leur développement commercial. On a cherché des moyens de compenser cette perte de lithium qui diminue en pratique la densité d'énergie, puisque il n'est pas possible techniquement de retirer la fraction de matériau d'électrode positive ayant servi à former la couche de passivation, celle-ci restant comme un poids mort lors du fonctionnement ultérieur de la batterie. Le composé Li,Mn2O4 est un composé connu comme matériau d'électrode positive dont la plage de fonctionnement est 0 15 bles. Le sodium ne donne qu'un nombre plus réduit de réactions d'insertion, mais on connaît en particulier Na2FePO4Fe et NaFeSO4F qui sont des matériaux d'électrode positive très peu onéreux. Les "carbones durs", qui sont également utilisables comme matériau d'électrode négative, peuvent donner des insertions réversibles de Na+ de l'ordre de 200 mAh.g 1, mais ici aussi la formation d'une couche de 20 passivation est nécessaire et représente une perte de 15 à 25% au premier cycle. Par EP-0 966 769, il est connu d'ajouter un oxocarbone de métal alcalin à la matière active d'une électrode positive dans une batterie fonctionnant par circulation d'ions lithium entre les électrodes, dans le but de remédier au moins partielle-ment à la perte de capacité lors du ter cyclage résultant de la formation d'une 25 couche de passivation. Toutefois, lors du 1 er cyclage de la batterie, l'oxydation de l'oxocarbone produit des radicaux anions solubles dans l'électrolyte, ce qui a pour effet de dégrader l'électrode négative. La capacité initiale est certes améliorée, mais au détriment de la durée de vie de la batterie. Le but de la présente invention est de fournir une batterie qui utilise des ions 30 lithium ou des ions sodium comme vecteur électrochimique, et dont le fonctionnement est amélioré par diminution de la perte de capacité lors du premier cycle décharge/charge. Ce but est atteint par un procédé d'élaboration d'une batterie qui fonctionne par circulation de cations de métal alcalin A choisi parmi Li et Na entre une 35 électrode positive et une électrode négative séparées par un électrolyte, et dans laquelle : B10019FR 4 - l'électrolyte est un matériau dans lequel les cations A+ sont mobiles, choisi parmi les céramiques et les solutions d'un sel de A+ dans un liquide polaire, un polymère ou leurs mélanges ; - la matière active de l'électrode négative est un matériau qui possède un couple rédox dont le potentiel est de 0 V à 1,6 V par rapport au couple A+/A°, choisi parmi le métal A, les alliages et les composés intermétalliques du métal A, et les matériaux capables de libérer de manière réversible des cations A+ ; - la matière active de l'électrode positive est un matériau qui possède un io couple rédox dont le potentiel est supérieur à celui du couple de l'électrode négative, et qui est capable, de manière réversible, soit d'insérer des cations A+, soit de réagir avec les cations A+. Ledit procédé consiste à assembler l'électrode négative, l'électrode positive et l'électrolyte, puis à soumettre l'assemblage à une première charge à la 15 température de fonctionnement de la batterie. Ledit procédé est caractérisé en ce que l'électrode positive utilisée lors de l'assemblage est constituée par un matériau composite d'électrode sur un collecteur de courant, ledit matériau composite contenant ladite matière active d'électrode positive et un sel dit "sel sacrificiel" qui est un sel d'un cation E+ choisi parmi Li+, 20 Na+, K+ et les cations onium et d'un anion rédox choisi parmi les anions azoture, les anions cétocarboxylate, et les anions hydrazide éventuellement sous forme polymère, ledit sel sacrificiel ayant un couple rédox à un potentiel supérieur au potentiel du couple rédox de matière active de l'électrode négative. Le sel sacrificiel est un composé capable de s'oxyder lors du 1 er cycle 25 charge-décharge de la batterie assemblée, à un potentiel supérieur au potentiel du couple rédox de la matière active d'électrode négative, de préférence dans le domaine de potentiel du couple rédox de la matière active d'électrode positive, par exemple dans un domaine de potentiel de 2,0 V à 4,6 V. Lors de son oxydation, le sel sacrificiel produit des ions E+ qui pénètrent dans l'électrolyte, pendant qu'une 30 quantité d'ions A+ correspondant à une charge équivalente passent de l'électrolyte vers l'électrode négative. Lesdits ions E+ compensent au moins partiellement la capacité perdue lors de la formation de la couche de passivation. L'oxydate du sel sacrificiel produit également des composés gazeux faciles à éliminer tels que N2, CO ou CO2 lors de l'élaboration de la batterie. En effet, lors de la construction des 35 batteries, plus particulièrement des batteries lithium ion, de manière classique on B10019FR introduit les électrodes et l'électrolyte assemblés dans une enveloppe, on soumet l'assemblage à un premier cycle charge-décharge qui produit d'une part un dégagement gazeux (même en l'absence du sel sacrificiel de la présente invention) et d'autre part une couche de passivation par réduction de l'électrolyte au niveau du 5 matériau d'électrode négative qui fonctionne à des potentiels de 1,6 à 0 V par rapport au couple Li+/Li°, puis on scelle l'enveloppe. Si l'enveloppe reste ouverte au cours du 1 er cycle, les gaz sont éliminés au fur et à mesure qu'ils se forment, puis l'enveloppe est scellée. Si 1"enveloppe est scellée pendant le 1 er cycle, on la soumet à un vide partiel après le 1 er cycle pour éliminer les gaz formés, puis on la io scelle à nouveau. Parmi les sels sacrificiels dans lesquels le cation est un cation onium, on préfère en particulier ceux qui sont liquides à la température normale ou à une température inférieure à 100°C, choisis parmi les sels des anions répondant aux formules C104-, BF4-, PF6 , AsF6-, SbF6 , SCN-, RFSO3-, [(RFSO2)NSO2R'F]-, 15 [(RFSO2)C(Y)SO2RF']- dans laquelle Y est CN ou SO2RF", [RFSO2(NCN)]-, [RFSO2{C(CN)2}]-, 2-perfluoroalkyl-4,5-dicyanoimidazole [RFC5N4]-, 4,5-dicyano-1,2,3-triazole [C4N5]-, 2,5-bis(fluorosulfonyl)-1,3,4-triazole [C2F2S204r, et 3-cyano-5-perfluoroalkyle-1,3,4-triazole [RFC3N4]-, RF, RF' et RF" étant des groupes alkyle dans lesquels au moins 60 % des atomes d'hydrogène sont remplacés par des 20 atomes de fluor. On peut citer en particulier les sels de l'un des anions précédents et d'un cation choisi parmi les cations alkyl-méthyl-imidazolium, alkyl-méthylpyrrolidinium, et alkyl-triméthyl-ammonium dans lesquels les groupes alkyle ont de 2 à 8 atomes de carbone. Un sel de potassium ou d'un cation onium défini ci-dessus pour E+ peut être 25 utilisé comme sel sacrificiel, bien que les ions potassium ou lesdits cations onium ne soient pas des ions vecteurs électrochimiques dans une batterie selon l'invention. En effet, les ions potassium et lesdits cations onium se réduisent à un potentiel plus négatif que Li+ et Na+, et le dépôt de Li ou de Na peut se faire sans interférence des ions potassium ou des cations organiques. De plus, les cations onium sont 30 métastables aux potentiels de dépôt de Li ou de Na ou au potentiel de fonctionnement de l'électrode négative. En outre, un composé d'électrode négative, choisi parmi les matériaux d'insertion (tels que par exemple les titanates de lithium et les graphites) et les matériaux de conversion (par exemple les oxydes, les fluorures et les sulfures), est sélectif aux ions lithium ou sodium pour des raisons 35 stériques. L'utilisation d'un sel de potassium ou d'un sel de cation onium a pour B10019FR 6 effet un enrichissement de l'électrolyte en cations autres que A+, et diminuant la proportion des ions A+ préexistant dans l'électrolyte. L'addition du sel sacrificiel lors de l'élaboration de la batterie n'ajoute ainsi aucun poids inutile, puisque le cation E+ est utile et l'anion du sel sacrificiel est 5 éliminé sous forme gazeuse. Le matériau d'électrode positive utilisé lors de l'élaboration d'une batterie selon l'invention peut contenir un ou plusieurs sels sacrificiels. Parmi les composés utilisables comme sel sacrificiel, on peut citer en particulier ceux qui sont définis par les formules suivantes dans lesquelles A est Li ou 10 Na, et 3 Un solvant liquide peut être constitué par au moins un solvant aprotique polaire choisi par exemple parmi les carbonates cycliques et linéaires (par exemple le carbonate d'éthylène, le carbonate de propylène, le carbonate de butylène, le carbonate de diméthyle, le carbonate de diéthyle, le carbonate de dipropyle, le carbonate d'éthyle-méthyle, le carbonate de vinylène, les éthers cycliques (par exemple le THF), les éthers de polyéthylene glycols RO(CH2CH2O)'R' dans lesquels R et R' sont CH3 ou C2H5, et 1 io d'ions A+ et dans laquelle l'électrolyte est une solution d'un sel de A+ dans un solvant, l'électrode positive est constituée par un collecteur de courant portant une matière composite d'électrode. Lors de l'élaboration de la batterie, le matériau composite initial, destiné à former l'électrode positive, comprend au moins une matière active d'électrode positive, un agent de conduction électronique, au moins 15 un sel sacrificiel et éventuellement un liant. La teneur en matière active dudit matériau composite est de préférence de 5 à 95% en poids, la teneurs en agent de conduction électronique est de préférence de 0,1 à 30% en poids, la teneur en liant est de préférence inférieure à 25% en poids, et la teneur en sel sacrificiel est de préférence de 5 à 70% en poids. Après la première charge, ledit matériau composite 20 comprend la matière active d'électrode, l'agent de conduction électronique et l'éventuel liant introduits initialement. L'agent de conduction électronique est de préférence un matériau carboné, par exemple du noir de carbone, du noir d'acétylène, du graphite naturel ou synthétique, des nanotubes de carbone, ou un mélange de ces composés. 25 Le liant de l'électrode positive peut être choisi parmi les matériaux mentionnés ci-dessus comme électrolyte liquide gélifié ou électrolyte polymère. Le liant peut en outre être constitué par un polymère, choisi par exemple parmi les copolymères éthylène-propylène contenant éventuellement un motif permettant la réticulation, les copolymères styrène-butadiène, en particulier sous forme les latex, 30 les latex de poly(tétrafluoroéthylène), les dérivés de cellulose (par exemple la carboxyméthyl cellulose ou l'hydroxyéthylcellulose). Dans un mode de réalisation particulier, ces polymères peuvent contenir une fraction d'unités récurrentes destinées à augmenter l'adhésion du polymère aux grains de matière active, et/ou au collecteur de courant. Lesdites unités récurrentes peuvent être en particulier, des 35 unités contenant des groupements carboxyliques, des unités dérivées de l'anhydride maléique, ou des groupements acides phosphoniques. B10019FR 9 La matière active d'électrode positive capable d'insérer des ions sodium de manière réversible peut être choisie parmi : - les fluorophosphates lamellaires Na2TPO4F dans lesquels T représente un élément divalent choisi parmi Fe, Mn, Co, et Ni, qui peuvent être remplacés partiellement par Mg ou Zn, - les fluorosulfates NaT'SO4F dans lesquels T' représente au moins un élément choisi parmi Fe, Mn, Co et Ni, dont une partie peut être remplacée par Mg et une partie des groupements sulfates SO42- peut être remplacés par le groupement iso-stère et iso-charge P03F2 ; - les polysulfures Na2S' (1 Dans un mode de réalisation, la matière active d'électrode positive capable d'insérer des ions lithium de manière réversible peut être choisie parmi : - les chalcogénures de métaux de transition, en particulier les oxydes Li,TaO2 dans lesquels 0 B10019FR 11 Dans une batterie dite "au sodium", l'électrode négative est constituée par du sodium métallique. Lors de l'élaboration d'une batterie dans laquelle la matière active de l'électrode négative est du sodium métal, il n'est pas nécessaire d'introduire le sodium métal en préliminaire. Du sodium au degré d'oxydation 0 se déposera sur le collecteur de courant de l'électrode négative lors de la 1 ère charge de la batterie, par décomposition d'un composé de sodium ajouté comme sel sacrificiel dans le matériau composite utilisé pour l'élaboration de l'électrode positive et par réaction électrochimique du sel de sodium de l'électrolyte à l'interface entre l'électrolyte et le collecteur de courant. Dans une batterie dite "sodium-ion", l'électrode négative est constituée par un collecteur de courant portant une matière composite d'électrode, comprenant une matière active d'électrode négative, un agent de conduction électronique, et éventuellement un liant. L'agent de conduction électronique et le liant peuvent être choisis parmi ceux mentionnés ci-dessus pour l'électrode positive. La matière active d'électrode négative est un matériau capable d'insérer de manière réversible des ions sodium. Ce matériau peut être notamment un carbone mésoporeux, un dicarboxylate de sodium (en particulier les téréphtalates de sodium), une ferrite de sodium NaXFeO2, un titanate de sodium et d'aluminium NaXTii_,Al,O2 (0 Le matériau utilisé pour former l'électrolyte céramique lors du montage de la batterie peut être choisi par exemple parmi l'alumine 13, l'alumine (3", les phosphosilicates de structure Nasicon, et les verres à base de Na2O et d'au moins un oxyde formateur choisi parmi SiO2, B203, P205. L'alumine R susceptible de former l'électrolyte répond à la formule (1 1Al203 + Na2O) 8(1 Après le premier cycle charge-décharge de la batterie assemblée, l'électrolyte céramique contient en outre un sel du cation E+. Les cations E+ proviennent au moins en partie du sel sacrificiel qui se trouve dans le matériau d'électrode positive lors de l'élaboration de la batterie. Les cations E+ peuvent également provenir d'un sel du cation E+ ajouté au matériau destiné à former le second électrolyte lors de son élaboration lors de l'élaboration de la batterie. B10019FR 12 L'électrode positive d'une batterie à électrolyte céramique peut être constituée par un mélange de matière active, et d'un matériau carboné agissant en tant qu'agent de conduction électronique déposé collecteur de courant. La matière active est choisie parmi le soufre, les sulfures de sodium Na2S' (1 Le matériau carboné de l'électrode positive est, de préférence, constitué par des fibres de carbone ou un feutre de carbone qui peuvent agir également en tant que collecteur de courant. La matière active de l'électrode négative est du sodium métallique, sur un collecteur de courant. Le collecteur de courant de l'électrode négative est de préférence de l'acier sous une forme finement divisée (par exemple de la paille d'acier), cette forme permettant de limiter le flux de sodium en cas de rupture de la batterie, en particulier de la céramique formant l'électrolyte. L'un des avantages de l'invention réside dans l'utilisation simple des sels sacrificiels qui sont stables dans l'atmosphère ordinaire ou dans les conditions mises en oeuvre lors de la fabrication des batteries qui fonctionnent par circulation d'ions lithium ou sodium dans une atmosphère anhydre dont le point de rosée est de 0°C à -100 °C. Pour les batteries autres que les batteries à électrolyte céramique dites "sodium-soufre", un autre avantage de l'invention réside dans le fait que l'oxydation 35 du sel sacrificiel qui a lieu durant la lère charge de la batterie crée une porosité dans B10019FR 13 le matériau composite de l'électrode positive, ledit matériau contenant, lors du montage de la batterie, la matière active d'électrode positive, le sel sacrificiel, un agent de conduction électronique et éventuellement un liant polymère. Une porosité contrôlée est très importante pour assurer des cinétiques rapides d'électrodes, donc une puissance soutenue de la batterie. Dans les batteries selon l'invention (autres que les batteries dites "sodium-soufre"), l'espace libéré par la disparition du sel sacrificiel par oxydation est rempli par l'électrolyte qui sert de réservoir à ions alcalins nécessaire du fait de l'appauvrissement au cours du fonctionnement résultant de la mobilité des anions. En effet, le bilan matière dans un électrolyte dont la conduction est due à la fois aux cations et aux anions, et dont les électrodes n'échangent avec l'électrolyte que des cations Li+ et Na+, montre que le compartiment de l'électrode positive s'appauvrit en sels de Li ou Na. Il est donc nécessaire de disposer d'une porosité importante, remplie d'électrolyte et capable de fournir les quantités de sel requises. La présente invention est illustrée plus en détail par les exemples suivants, auxquels elle n'est cependant pas limitée. Exemple 1 Dans un évaporateur rotatif, on a évaporé à siccité une solution aqueuse à 20% d'azoture de lithium commercialisée par la société Aldrich®, et l'on a obtenu une poudre cristalline incolore de LiN3. Dans un mortier en agate, on a mélangé 100 mg de LiN3 et 30 mg de carbone SP commercialisé par la société TIMCAL). Dans une cellule électrochimique de type Swagelok® avec un passage latéral pour une électrode de référence, on a monté une électrode de travail constituée par 10 mg d'un mélange LiN3 (7,7 mg) + carbone (2,3 mg), une électrode négative constituée par du lithium métallique, et une électrode de référence constituée par un fil d'argent. On a introduit en tant qu'électrolyte, une solution commerciale de LiPF6 1M dans un mélange carbonate d'éthylène / carbonate de diméthyle (50/50 en poids). On a appliqué un courant constant à la cellule (421 µA) entre l'électrode de travail et la contre-électrode, calculé de manière à permettre l'extraction d'un équivalent lithium du mélange LiN3 + carbone en dix heures. On a enregistré la variation de la différence de potentiel entre l'électrode de travail et l'électrode de référence (Ew.-Eref) en fonction du temps, et elle est représentée par la courbe a) de la figure 1 sur laquelle Ewe EYef (en V) est représenté en ordonnée, et le temps T (en heures) est donné en abscisse. B10019FR 14 Exemple 2 A une solution de 3,60 g du sel de sodium de l'acide mésoxalique (commercialisé par la société Fluka) dans 50 ml l'alcool éthylique à 95%, on a ajouté progressivement 1,96 g d'acide sulfurique pur dilué dans 5 ml de trifluoro- éthanol. On a ensuite agité le mélange pendant 4 heures, puis on l'a centrifugé. À la solution surnageante obtenue après centrifugation, on a ajouté 1,85 g d'hydroxyde de lithium monohydraté commercial. On a maintenu le mélange sous agitation à l'abri de l'air pendant 24 heures, puis on a centrifugé la solution laiteuse, et on l'a lavée trois fois avec 20 mL d'éthanol à 95%, puis séchée sous vide. On a récupéré 2,72 g de dihydroxymalonate de lithium Li2[CO2C(OH)2CO2] (rendement : 92%), que l'on a chauffé à 150°C sous vide, ce qui a provoqué une perte de masse est de 22%, correspondant à la formation quantitative du cétomalonate Li2[CO2COCO2] dont la liaison centrale C=0 est visible en IR à 1530-1900 cm-1. On a mélangé 100 mg de cétomalonate Li2[CO2COCO2] avec 30 mg de 15 Ketjen Black 600® et on a co-broyé le mélange dans un mortier pendant 5 minutes pour obtenir un mélange homogène. Dans une cellule électrochimique de type Swagelok® similaire à celle de l'exemple 1, on a monté une électrode de travail constituée par 1,95 g dudit mélange homogène, et on a appliqué un courant constant de 30,6 µA à la cellule 20 entre l'électrode de travail et la contre-électrode, ledit courant permettant l'extraction d'un équivalent lithium du mélange Li2[CO2COCO2] + carbone en dix heures. On a enregistré la variation de la différence de potentiel entre l'électrode de travail et l'électrode de référence (EWe-Eref) en fonction du temps, et elle est représentée par la courbe b) de la figure 1. 25 Exemple 3 On a mis 3,15 g d'acide dihydroxyfumarique commercialisé par la société Aldrich® en suspension dans 25 ml d'éthanol absolu et on a ajouté 7,2 g de tribro- mure de pyridinium commercial. À la suspension légèrement jaune ainsi obtenue, on a ajouté 2,4 g d'acétate de lithium dihydraté. Après centrifugation, on a lavé la 30 suspension deux fois par 25 mL d'éthanol anhydre, puis on a ajouté 2 g d'hydro- xyde de lithium monohydraté dans 25 ml d'éthanol à 95%. Ensuite, le mélange a été maintenu sous agitation à l'abri de l'air pendant 24 heures, la solution laiteuse obtenue a été centrifugée, lavée par trois portions de 20 mL d'éthanol à 95%, puis séchée sous vide. On a obtenu 3,3 g (rendement 85%) de dihydroxytartrate de 35 lithium Li2[CO2C(OH)2C(OH)2CO2] que l'on a chauffé sous vide à 150°C, ce qui a B10019FR 15 provoqué une perte de masse est de 18% correspondant à la formation quantitative de dicétosuccinate de Li anhydre Li2[CO2C(=O)C(=O)CO2] dont les liaisons centrales C=0 sont visibles en IR à 1530-1900 cm-1. On a mélangé 100 mg de dicétosuccinate Li2[CO2COCOCO2] avec 30 mg de 5 Ketjen Black 600® et on a co-broyé le mélange dans un mortier pendant 5 minutes pour obtenir un mélange homogène. Dans une cellule électrochimique de type Swagelok® similaire à celle de l'exemple 1, on a monté une électrode de travail constituée par 3 mg dudit mélange homogène, et on a appliqué un courant constant de 40 µA à la cellule entre 10 l'électrode de travail et la contre-électrode, ledit courant permettant l'extraction d'un équivalent lithium du mélange Li2[CO2COCOCO2]+ carbone en dix heures. On a enregistré la variation de la différence de potentiel entre l'électrode de travail et l'électrode de référence (Ew-Eref) en fonction du temps, et elle est représentée par la courbe c) de la figure 1. 15 Exemple 4 On a mis 2,36 g d'oxalyl dihydrazide commercial (CONHNH2)2 en suspension dans 20 mL de carbonate de propylène et on a ajouté 3mL de pyridine anhydre. A cette suspension, on a ajouté goutte à goutte sous agitation magnétique 2,54 g de chlorure d'oxalyle dilué dans 5 mL de carbonate de propylène. Un 20 dégagement de chaleur signale la formation du polyhydrazide [CONHNHCO]' sous forme d'une suspension jaune clair. Le précipité de polyhydrazide formé dans la suspension est séparé par centrifugation, puis lavé par 3x20 mL d'eau, puis par 2x10 mL d'éther éthylique, et séché sous vide. Dans une boîte à gant sous argon, on a mis en suspension 1 g de polymère [CONHNHCO]' dans le méthanol anhydre, 25 on a ajouté 1,2 g de méthoxyde de lithium, on a maintenu la suspension sous agitation pendant 24 heures. Le changement de couleur jaune vif observé correspond à la formation du polymère [CON(Li)N(Li)CO]' que l'on isole par centrifugation et séchage sous atmosphère neutre. On a mélangé 100 mg de polymère [CON(Li)N(Li)CO]' avec 30 mg de 30 Ketjen Black 600® et on a co-broyé le mélange dans un mortier pendant 5 minutes pour obtenir un mélange homogène. Dans une cellule électrochimique de type Swagelok® similaire à celle de l'exemple 1, on a monté une électrode de travail constituée par 3,3 mg dudit mélange homogène, et on a appliqué un courant constant de 68 µA à la cellule entre 35 l'électrode de travail et la contre-électrode, ledit courant permettant l'extraction B10019FR 16 d'un équivalent lithium du mélange CON(Li)N(Li)CO]' + carbone en dix heures. On a enregistré la variation de la différence de potentiel entre l'électrode de travail et l'électrode de référence (Ew-Eref) en fonction du temps, et elle est représentée par la courbe d) de la figure 1. La figure 1 montre que les sels sacrificiels utilisés dans les exemples 1 à 4 sont actifs à leur capacité théorique. Exemple 5 Dans un premier mode de réalisation, on a fait réagir 2,703 g de dibenzylcarbonyl hydrazide CO[N(CH2C6H5)NH2]2 avec 1,63 g de carbonyl-di-imidazole dans l'acétonitrile, puis on a introduit du Nickel de Raney dans le milieu réactionnel et on a soumis à un flux de H2. On a ainsi obtenu la 1,4-dihydroxy-2,3,4,5-dihydrotétrazine. On a mis 1 g de 1,4-dihydroxy-2,3,4,5-dihydrotétrazine en sus-pension dans 7 mL de pyridine et on a ajouté 1 g de bromure de lithium et 2,54 g d'iode. Le sel de lithium de la 1-4-dihydroxy-2,3,4,5-tétrazine qui a précipité a été séparé par centrifugation, lavé avec 5x10 mL d'acétonitrile, et séché sous vide. Dans un autre mode de réalisation, (décrit par D. E. Chavez, M. A. Hiskey, R. D. Gilardi, Angew. Chem. 2000, 112, 1861 - 1863; Angew. Chem. Int. Ed. 2000, 39, 1791-1793), on a hydrolysé 1g de 1,4-dichloro-1,3,5,6-tétrazine C2N4C12 par 1,35 g de triméthylsilanoate de lithium dans 5 mL de DMF. Le précipité formé a été isolé par centrifugation, lavé par 5x10 mL de THF anhydre, puis séché. Pour chacun des échantillons de Li2C2O2N4 ainsi préparés, on a préparé un mélange de Li2C2O2N4 et de Ketjen Black®, on a élaboré une cellule électrochimique selon le mode opératoire de l'exemple 1 et on l'a testée dans les conditions de l'exemple 1. La capacité spécifique obtenue au voltage final de 4 Volts vs. Li+/Li° est de 420 mAh/g, soit 95% de la valeur théorique. Exemple 6 L'azoture de lithium préparé selon le mode opératoire de l'exemple 1 a été testé comme additif dans l'électrode positive d'une batterie. On a mélangé 77,6 mg de LiMn2O4, 10 mg de carbone Ketjen black et 7,36 30 mg d'azoture de lithium et on a co-broyé dans un mortier pendant 5 min.. On a appliqué 20,7 mg du mélange homogène obtenu sur une extrémité d'un cylindre d'aluminium de 50 mm de longueur. On a monté l'électrode ainsi obtenue dans une cellule électrochimique de type Swagelok® similaire à celle de l'exemple B10019FR 17 1, dans laquelle l'électrode positive est l'électrode de travail, la contre-électrode est une électrode de lithium et elle sert d'électrode de référence. On a appliqué un courant constant de 28 µA à la cellule entre l'électrode de travail et la contre-électrode, ledit courant permettant l'extraction d'un équivalent lithium de la spinelle LiMn2O4 en dix heures. On a enregistré la variation de la différence de potentiel entre l'électrode de travail et la contre électrode (Ew-Ece) noté EWe/V sur la figure 2, en fonction du temps. Le plateau correspondant à l'oxydation de LiN3 est clairement visible à 3,7 Volts et correspond à l'addition de 20% de capacité supplémentaire visant à compenser la formation de le couche de io passivation de l'électrode négative et les réactions parasites sur l'électrolyte au cours du premier cycle. Les cycles successifs montrent que le fonctionnement du matériau LiMn2O4 n'est pas affecté par la présence initiale de LiN3. Exemple comparatif 1 Le squarate de lithium est préparé par réaction dans un mélange eau-éthanol 15 (50/50) à partir de quantités stoechiométriques d'acide squarique (dihydroxycyclobutènedione) (11,40 g) et de carbonate de lithium (7,388 g). L'effervescence terminée laisse une solution incolore qui est évaporée et séchée sous vide à 50°C. 100 mg de squarate de lithium Li2C4O4 mélangé à 30 mg de Ketjen Black 600® ont été co-broyés dans un mortier pendant 5 minutes pour obtenir un mélange 20 homogène. On a élaboré une cellule électrochimique de type Swagelok® analogue à celle de l'exemple 1, avec une électrode de travail constituée par 10 mg du mélange Li2C4O4 + carbone. On a appliqué un courant constant à la cellule (93 µA) entre l'électrode de travail We et la contre-électrode Ce, calculé de manière à permettre 25 l'extraction deux équivalents lithium du mélange Li2C4O4 + carbone en trente cinq heures. Différentes mesures ont été effectuées dans le même temps, et les résultats sont représentés sur les figures 3 et 4. La figure 3 représente la variation de l'impédance [Im(Z)/Ohm] imaginaire de la contre-électrode CE en fonction de la capacité réelle [Re(Z)/Ohm], 30 déterminée toutes les 5 heures (de la courbe "a" à T=O, à la courbe "h" à T=35 heures). La figure 4 représente l'évolution en fonction du temps T (en heures) : - de la différence de potentiel entre l'électrode de travail et l'électrode de référence (courbe notée EWe) et de la différence de potentiel entre l'électrode B10019FR 18 de travail et la contre-électrode (courbe notée Ewe ECe), par référence à l'échelle des ordonnées de gauche ; - la différence de potentiel entre la contre-électrode et l'électrode de référence à l'échelle des ordonnées de droite (courbe notée ECe), par référence à l'échelle des ordonnées de droite. Les impédances déduites de la figure 4 ont été reportées sur la courbe ECe. Les figures 3 et 4 montrent que la contre-électrode se polarise au cours de la réaction électrochimique et que son impédance (repères a = d) augmente d'un facteur 7. Ces mesures sont en accord avec le dépôt sur la contre-électrode négative io des produits de réduction d'une espèce soluble dans l'électrolyte, à savoir le radical anion C4O4- -. Il en résulte que le composé Li2C4O4 donne des radicaux anions C4O4- - solubles et n'est par conséquent pas utilisable en pratique comme sel sacrificiel. Il en est de même pour d'autres oxocarbones, notamment Li2C5O5 et 15 Li2C6O6, qui dans les mêmes circonstances, donnent respectivement des anions solubles C5O5 - - et C6O6 - -. Exemple 7 Une batterie dite "sodium-ion" a été construite en assemblant une électrode négative, un électrolyte contenant un sel de sodium, et une électrode positive 20 contenant un additif selon l'invention. L'électrode négative est constituée par un collecteur de courant en aluminium (métal qui ne forme pas d'alliage avec le sodium) ayant une épaisseur de 25 µm. L'électrolyte est un film ayant une épaisseur de 13 µm et constitué par une 25 solution solide de 413 mg de Na[CF3SO2)2N] dans 1,2 g d'un poly(oxyde d'éthylène) POE commercial de masse moyenne 5x106 dalton tel que le rapport "atomes d'oxygène du polyéther / ions sodium" soit de 20/1. Le film d'électrolyte est obtenu à partir d'une solution contenant 95% en poids d'acétonitrile et 5% en poids de mélange "POE + sel de sodium", ladite solution étant coulée directement 30 sur le collecteur de courant formant l'électrode négative, puis séchée. L'électrode positive est un film de matériau composite sur un collecteur de courant en aluminium. Le matériau composite est un mélange de 45% en poids Na2FePO4F, 15% en poids de NaN3 commercial, 10% en poids de noir de carbone Ketjen Black 600 et 30% en poids d'une solution solide de Na[CF3SO2)2N] dans B10019FR 19 un poly(oxyde d'éthylène) POE analogue à celle qui constitue l'électrolyte. Les constituants du matériau composite sont mis en suspension dans l'acétonitrile, la suspension est homogénéisée dans un broyeur à rouleaux pendant 24 heures, puis elle est épandue à l'aide d'un gabarit sur un film d'aluminium ayant une épaisseur de 25 µm (qui forme l'électrode négative), en une quantité telle que, après évaporation de l'acétonitrile, on obtienne une couche dense ayant une épaisseur de 80 µm. L'électrode négative portant le film d'électrolyte et l'électrode positive sont assemblées par laminage à 80°C. La batterie ainsi obtenue est séchée sous vide à 70°C et enfermée à l'abri de l'air dans une enveloppe du type "métalloplastique" et io munie d'entrées et de sorties des amenées de courant positives et négatives, ainsi que de moyens permettant l'évacuation des gaz formés lors du fonctionnement de la batterie. Ensuite l'enveloppe est scellée. Pour le 1 er cycle de fonctionnement : - l'enceinte enfermant la batterie est mise sous vide, la batterie est maintenue à 15 70°C, et chargée avec une densité de courant de 100 µA-cm 2 jusqu'au potentiel de coupure haute de 3,8 V, ce qui correspond à une capacité de 9,8 mAh-cm 2. L'azote formé lors de la première charge est évacué, et l'enceinte est scellée à nouveau. - la batterie est déchargée sous la même densité de courant de 100 µA-cm 2 entre 20 3,8 et 2V. La capacité surfacique mesurée est de 4 mAh-cm 2 ce qui, compte tenu de la masse de fluorophosphate de Li et Fe utilisée (11 mg/cm2), correspond à capacité massique de 86% de la capacité théorique (qui est de 128 mAh-g-1) attendue de la masse de Na2FePO4F. On a soumis la batterie à 50 cycles de fonctionnement avec une densité de 25 courant de 100 µA-cm 2, puis on l'a démontée dans un boîte à gants sous argon. On a constaté la présence d'un film de sodium sur le collecteur d'aluminium formant l'électrode négative, cette surcapacité venant de la décomposition de l'azoture de sodium. Exemple 8 30 On a assemblé une batterie dite "Sodium/Soufre" qui comprend les éléments suivants : - un conteneur en acier au molybdène de 4 cm de diamètre intérieur ; B10019FR 20 - un tube d'alumine béta (11 Al2O3, 1,1 Na2O) de 1,5 cm de diamètre extérieur, placé à l'intérieur du conteneur en acier, le conteneur et le tube étant concentriques ; - dans l'espace annulaire entre le conteneur et le tube : un mélange compacté constitué par 55% en poids de tétrasulfure de sodium commercial Na2S4 sec, 35% en poids d'azoture de sodium NaN3, et 10% en poids de fibres de carbone ayant un diamètre moyen de 3µm et une longueur de 5 mm, ledit mélange compacté formant l'électrode positive ; - dans le tube d'alumine béta : de la paille d'acier au préalable dégraissée et io traitée sous un mélange hydrogène-azote (10% H2) à 600°C pendant une heure, la paille d'acier occupant ti 10 % du volume intérieur du tube, ladite paille d'acier formant l'électrode négative. La batterie est rendue étanche par ajustement d'un couvercle d'acier au molybdène comprenant un tube muni d'une valve et elle reliée à une pompe à vide 15 primaire. Elle est chauffée à 300°C avec une montée en température de ti 1 °C par minute, afin de provoquer le départ progressif de l'azote pour former un mélange liquide de Na2S3 et de Na2S2 dans l'espace annulaire, ledit mélange formant le matériau de cathode. Ensuite, la batterie est chargée à 330°C sous un courant de 10 mA-cm 2 jusqu'au potentiel de 2,8 V qui correspond à l'extraction de tout le sodium 20 du matériau de cathode. Cette faible densité de courant initiale permet d'accéder à toute l'activité électrochimique du mélange Na2S3 et Na2S2 qui est partiellement solide à cause de la présence de Na2S2 qui est faiblement soluble dans Na2S3 fondu à 330°C. La batterie peut être cyclée entre 2,8 V et 2,1 Volts (S8 Na2S3) avec une 25 densité de courant de 200 mA-cm-2 sans perte de capacité appréciable sur 600 cycles. Exemple 9 On a élaboré une électrode de la manière suivante. On a préparé une suspension dans la N-méthylpyrrolidinone (NMP) d'azoture de lithium, de carbone 30 SP°, de dioxyde de manganèse de type béta et de poly(fluorure de vinylidène dans les rapport massiques 0,36/0,16/0,27/0.21. Après dissolution du polymère, on a coulé la suspension visqueuse obtenue sur une plaque de verre, puis on a évaporé le solvant. Le film a été décollé du verre. B10019FR 21 On a assemblé une batterie lithium/air constituée par une électrode négative de lithium, un électrolyte liquide constitué par une solution 1M de LiPF6 dans un mélange équimassique de carbonate d'éthylène et de carbonate de méthyle, et une partie du film obtenu après séparation de la plaque de verre en tant qu'électrode positive. La figure 5 représente pour le premier cycle d'oxydation, le voltage (en Volts) en fonction du temps (en heures), pour deux échantillons découpés dans le film obtenu ci-dessus. La capacité observée est celle attendue de la décomposition du sel sacrificiel. La courbe (a) représente le potentiel de l'électrode positive où a lieu l'oxydation du sel sacrificiel, en fonction du temps, le courant de 112 µA.cm 2 étant calculé pour extraire un équivalent lithium en 10 heures. La courbe (b) représente la courbe de première décharge après l'oxydation du sel sacrificiel. La courbe (c) représente le potentiel de la contre-électrode de lithium. La figure 6 est une micrographie obtenue par microscopie électronique à balayage qui représente le matériau d'électrode positive après cyclage. Elle montre les pores qui se sont formés lors de la décomposition du sel sacrificiel, lesdits pore permettant à l'oxygène de pénétrer dans la batterie et d'accéder à l'électrode négative de lithium. REVENDICATIONS1. Procédé d'élaboration d'une batterie qui fonctionne par circulation d'ions A+ choisis parmi Li+ et Na+, ledit procédé consistant à assembler une électrode négative, une électrode positive et un électrolyte, puis à soumettre l'assemblage à une première charge à la température de fonctionnement de la batterie dans laquelle : - l'électrolyte est un matériau dans lequel les cations A+ sont mobiles, choisi parmi les céramiques et les solutions d'un sel de A+ dans un liquide polaire, un polymère ou leurs mélanges ; - la matière active de l'électrode négative est un matériau qui possède un io couple rédox dont le potentiel est de 0 V à 1,6 V par rapport au couple A+/A°, choisi parmi le métal A, les alliages et les composés intermétalliques du métal A, et les matériaux capables de libérer de manière réversible des cations A+ ; - la matière active de l'électrode positive est un matériau qui possède un 15 couple rédox dont le potentiel est supérieur à celui du couple de l'électrode négative, et qui est capable, de manière réversible, soit d'insérer des cations A+, soit de réagir avec les cations A+, ledit procédé étant caractérisé en ce que l'électrode positive utilisée lors de l'assemblage est constituée par un matériau composite d'électrode et un collecteur 20 de courant, ledit matériau composite contenant ladite matière active d'électrode positive et au moins un sel dit "sel sacrificiel" dont le cation E+ est choisi parmi Li+, Na+, K+ et les cations onium, et l'anion est un anion rédox choisi parmi les anions azoture, les anions cétocarboxylate, et les anions hydrazide éventuellement sous forme polymère, ledit sel sacrificiel ayant un couple rédox à un potentiel supérieur 25 au potentiel du couple rédox de matière active de l'électrode négative. 2. Procédé selon la revendication 1, caractérisé en ce que le potentiel du couple rédox du sel sacrificiel est dans l'intervalle de 2,0 V à 4,6 V. 3. Procédé selon la revendication 1, caractérisé en ce que le sel sacrificiel est un sel qui est liquide à la température normale ou à une température inférieure à 30 100°C, et qui a un cation onium et un anion répondant à l'une des formules C104-, BF4-, PF6-, AsF6 , SbF6 , SCN-, RFSO3-, [(RFSO2)NSO2R'F]-, [(RFSO2)C(Y)SO2RF']-dans laquelle Y est CN ou SO2RF", [RFSO2(NCN)]-, [RFSO2{C(CN)2}]-, 2-perfluoroalkyl-4, 5-dicyanoimidazole [RFC5N4]-, 4,5-dicyano-1,2,3-triazole [C4N5]-,B10019FR 23 2,5-bis(fluorosulfonyl)-1,3,4-triazole [C2F2S204r, et 3-cyano-5-perfluoroalkyle-1,3,4-triazole [RFC3N4T, RF, RF' et RF" étant des groupes alkyle dans lesquels au moins 60 % des atomes d'hydrogène sont remplacés par des atomes de fluor. 4. Procédé selon la revendication 3, caractérisé en ce que le cation onium est choisi parmi les cations alkyl-méthyl-imidazolium, alkyl-méthyl-pyrrolidinium, et alkyl-triméthyl-ammonium dans lesquels le groupe alkyle a de 2 à 8 atomes de carbone. 5. Procédé selon la revendication 1, caractérisé en ce que l'électrolyte utilisé lors de l'assemblage comprend au moins un sel de A en solution dans un io solvant. 6. Procédé selon la revendication 5, caractérisé en ce que : - le sel de A+ de l'électrolyte est choisi parmi les sels d'un anion répondant à l'une des formules suivantes : C1O4-, BF4-, PF6 , AsF6 , SbF6 , SCN-, RFSO3-, [(RFSO2)NSO2R'F]-, [(RFSO2)C(Y)SO2RF'T dans laquelle Y est CN ou SO2RF", 15 [RFSO2(NCN)T, [RFSO2{C(CN)2}]-, 2-perfluoroalkyl-4,5-dicyanoimidazole [RFC5N4T, 4,5-dicyano-1,2,3-triazole [C4N5T, 2,5-bis(fluorosulfonyl)-1,3,4-triazole [C2F2S2O4r, et 3-cyano-5-perfluoroalkyle-1,3,4-triazole [RFC3N4T, RF, RF' et RF" étant des groupes alkyle dans lesquels au moins 60 % des atomes d'hydrogène sont remplacés par des atomes de fluor. 20 - le solvant de l'électrolyte est un solvant liquide éventuellement gélifié par addition d'un polymère, ou un solvant polymère éventuellement plastifié par un solvant liquide. 7. Procédé selon la revendication 5, caractérisé en ce que l'électrode positive utilisée lors de l'assemblage est constituée par un collecteur de courant 25 portant une matière composite d'électrode comprenant de 5 à 95% en poids de matière active d'électrode positive, de 0,1 à 30% en poids d'un agent de conduction électronique, de 5 à 70% en poids d'au moins un sel sacrificiel et de 0 ) 25% en poids d'un liant. 8. Procédé selon la revendication 7, pour l'élaboration d'une batterie dans 30 laquelle A est Li, caractérisé en ce que la matière active de l'électrode positive est un matériau capable d'insérer des ions lithium de manière réversible, choisi parmi : - les chalcogénures de métaux de transition, en particulier les oxydes LiXTaO2 dans lesquels 0 9. Procédé selon la revendication 5, pour l'élaboration d'une batterie dans laquelle A est Li, caractérisé en ce que l'électrode positive utilisée lors de l'assemblage comprend de 5 à 95% en poids de sel sacrificiel, de 1 à 60% de carbone et de 0 à 20% en poids de MnO2. 10. Procédé selon la revendication 7, pour l'élaboration d'une batterie dans laquelle A est Na, caractérisé en ce que la matière active de l'électrode positive est un matériau capable d'insérer des ions lithium de manière réversible, choisi parmi : - les fluorophosphates lamellaires Na2TPO4F dans lesquels T représente un élément divalent choisi parmi Fe, Mn, Co, et Ni, qui peuvent être remplacés partiellement par Mg ou Zn, - les fluorosulfates NaT'SO4F dans lesquels T' représente au moins un élément choisi parmi Fe, Mn, Co et Ni, dont une partie est éventuellement remplacée par Mg et une partie des groupements sulfates SO42- est éventuellement remplacée par le groupement iso-stère et iso-charge P03F2- ; - les polysulfures Na2S' (1 11. Procédé selon la revendication 1, pour l'élaboration d'une batterie dans laquelle A est Li, caractérisé en ce que l'électrode négative utilisée lors de l'assemblage est constituée par un collecteur de courant portant un matériau composite d'électrode comprenant une matière active d'électrode négative, éventuellement unB10019FR 25 agent de conduction électronique, et éventuellement un liant, ladite matière active d'électrode négative étant choisi parmi les carbones, les graphite naturels ou artificiels, les dicarboxylates de lithium, les alliages de lithium avec Si ou Sn, les composés intermétalliques de lithium, le titanate de lithium Li4Ti5O12 éventuel- lement dopé par Mg, le dioxyde de molybdène et le dioxyde de tungstène. 12. Procédé selon la revendication 1, pour l'élaboration d'une batterie dans laquelle A est Na, caractérisé en ce que l'électrode négative utilisée lors de l'assemblage est constituée par un collecteur de courant portant un matériau composite d'électrode comprenant une matière active d'électrode négative, éventuellement un agent de conduction électronique, et éventuellement un liant, ladite matière active d'électrode négative étant choisi parmi les carbones, les graphite naturels ou artificiels, les dicarboxylates de sodium, la ferrite de sodium NaXFeO2, les titanates de sodium et d'aluminium NaXTii_,Al,O2 (0 13. Procédé selon l'une des revendications 7, 11 ou 12, caractérisé en ce que l'agent de conduction électronique est un matériau carboné, choisi parmi les noirs de carbone, les noirs d'acétylène, les graphite naturels ou synthétiques, et les nanotubes de carbone. 14. Procédé selon la revendication 1, caractérisé en ce que l'électrolyte est une céramique choisie parmi l'alumine 13, l'alumine (3", les phosphosilicates de structure Nasicon, et les verres à base de Na2O et d'au moins un oxyde formateur choisi parmi SiO2, B203, P205. 15. Procédé selon la revendication 14, caractérisé en ce que l'électrode positive utilisée lors de l'assemblage contient un sel de sodium en solution dans un solvant liquide ou polymère, ledit sel étant choisi parmi le chloroaluminate de sodium NaAlC14, les dithiocarbamates de sodium Na[CS2NR'R"] dans lesquels chacun des groupes R' et R" représente un radical méthyle, éthyle, ou propyle, ou bien R' et R" forment ensemble un cycle. 16. Batterie obtenue par un procédé selon l'une des revendications 1 à 15.